(57)【特許請求の範囲】
【請求項１】
着色剤を分散させたトナー粒子からなるとともに、電子写真方式により捺染布に捺染するための電子写真捺染用トナーにおいて、前記着色剤が、下記一般式（１）で表される（ｉ）〜（ｖ）の染料のいずれか、又は下記一般式（２）で表わされる（ｖｉ）〜（ｘ）の染料のいずれかを含有することを特徴とする電子写真捺染用トナー。
一般式（１）
【化１】
0004624219.tif 000017
【表１】
0004624219.tif 000018
一般式（２）
【化２】
0004624219.tif 000019
【表２】
0004624219.tif 000020
【請求項２】
請求項１に記載の電子写真捺染用トナーを、体積抵抗１０９Ω・ｃｍ以上の高抵抗低誘電率の担体液中に分散させてなることを特徴とする液体電子写真捺染用トナー。
【請求項３】
前記染料の純度が８０〜１００％であることを特徴とする請求項２に記載の液体電子写真捺染用トナー。
【請求項４】
前記担体液が、沸点１００〜３５０℃の脂肪族飽和炭化水素であることを特徴とする請求項２または３に記載の液体電子写真捺染用トナー。
【請求項５】
前記トナーが、樹脂を含有してなり、前記樹脂の少なくとも一部がアルカリ可溶性樹脂または水溶性樹脂であることを特徴とする請求項２〜４のいずれかに記載の液体電子写真捺染用トナー。
【請求項６】
前記アルカリ可溶性または水溶性樹脂の酸価が０〜２０００ｍｇ／ＫＯＨであることを特徴とする請求項５に記載の液体電子写真捺染用トナー。
【請求項７】
前記トナーのζ電位の絶対値が１０〜２００ｍＶであることを特徴とする請求項２〜６のいずれかに記載の液体電子写真捺染用トナー。
【請求項８】
前記トナー粒子の平均粒径が０．１〜５μｍであることを特徴とする請求項２〜７のいずれかに記載の液体電子写真捺染用トナー。
【請求項９】
静電潜像を感光体上に形成し、請求項１〜８のいずれかに記載のトナーを用いてトナー像を現像後、転写ローラで圧力をかけ、前記トナー像を捺染布に転写させることを特徴とする電子写真捺染方法。
【請求項１０】
静電潜像を感光体上に形成し、請求項１〜８のいずれかに記載のトナーを用いてトナー像を現像後、前記トナー像を中間転写体に１次転写し、続いて１次転写したトナー像を捺染布に２次転写させることを特徴とする電子写真捺染方法。
【請求項１１】
前記トナー像を中間転写体に１次転写した後、前記中間転写体に溶媒を吹きかけ、続いて２次転写を行うことを特徴とする請求項１０に記載の電子写真捺染方法。
【請求項１２】
前記感光体にトナーを供給してトナー像を現像する現像ローラと、現像後の感光体上の過剰溶剤を除去するスクイズローラとを用いるとともに、前記感光体の線速に対して前記現像ローラの線速が１．２倍〜６倍であり、かつ前記スクイズローラの線速が１．２〜４倍であることを特徴とする請求項９〜１１のいずれかに記載の電子写真捺染方法。
【請求項１３】
前記感光体をタンデム型に配置し、ベルト上に貼りつけて移動する捺染布にトナー像を転写しフルカラー捺染することを特徴とする請求項９〜１２のいずれかに記載の電子写真捺染方法。
【発明の詳細な説明】
【技術分野】
【０００１】
本発明は、電子写真捺染用トナーおよび電子写真捺染方法に関する。
【背景技術】
【０００２】
捺染法は、糸、編織物、二次製品等色々な形態の繊維品に適用され、版形式および機械操作によって凹版を用いるローラ捺染、孔版によるスクリーン捺染、型紙捺染が主流である。スクリーン捺染には手工捺染、半自動スクリーン捺染機、自動走行スクリーン捺染機による捺染、フラット型およびロータリー式自動スクリーン捺染機による捺染などがある。しかし、ローラ捺染は、金属ローラに図柄を彫刻する工程が煩雑でローラの取り扱い等も大変であり、スクリーン捺染は、スクリーンの製造に時間がかかり、捺染作業に手間がかかる等の問題があった。また、ロータリー式自動スクリーン捺染もスクリーンの製作、ローラの彫刻等に時間がかかる等の問題があった。このように従来からの捺染法はその製作工程が煩雑で、出来上がりまで長期間費やされるため、簡便な捺染法が望まれていた。
【０００３】
近年、従来の彫刻製版工程を省略し、短期間で製作が可能なインクジェットを用いた捺染方法として、特許文献１〜５に開示されたような技術が提案されている。しかし、インクジェットによる捺染方式は、濃度を上げることができない、捺染していくうちに濃度が変化してしまう等の欠点があった。
これらの問題を解決するため、電子写真方式を用いた捺染方法が最近開発されている。この方法は、感光体上に静電潜像を形成し、トナーを付着させ、これを布類に転写し、熱によりトナーを定着させるものである。しかし、例えば特許文献６〜７に開示された電子写真方式による捺染方法は乾式トナーを用いたものであり、トナー層厚が厚いため、肌触りが良くない、樹脂により物理的に繊維に付着させているため、摩擦堅牢度、耐洗濯特性が劣る等の問題があった。
液体トナーを用いた電子写真方式による捺染法は、特許文献８〜９等に提案されている。これは、昇華染料を用いた液体トナーをイオン流により現像し、図柄を転写物に印刷し、これを布類に重ね合せ昇華熱転写するものである。この方法は、肌触り等も自然で、簡便な方法であるが、カラーの場合、２色目に重ねた濃度が出にくい、耐洗濯性に劣る等の欠点があった。また、布の裏面までトナーが染込まず、両面捺染する必要があった。加えて作業が煩雑で、布に転写後、不要になった紙（転写物）がムダになるなどの問題があった。
【０００４】
【特許文献１】特開平１０−１９５７７６号公報
【特許文献２】特許第２９９５１３５号公報
【特許文献３】特開２００３−９６３４０号公報
【特許文献４】特開平７−２７８４８２号公報
【特許文献５】特開平８−２２６０８３号公報
【特許文献６】特開平５−２７４７４号公報
【特許文献７】特開平５−３３２７５号公報
【特許文献８】特開平９−７３１９８号公報
【特許文献９】特開平１０−２３９９１６号公報
【発明の開示】
【発明が解決しようとする課題】
【０００５】
本発明の目的は、帯電特性、分散性が良好で、色特性が優れ画像濃度が高い電子写真捺染用トナーを提供することである。また本発明の別の目的は、当該電子写真捺染用トナーを用い、捺染の作業性を大幅に効率化し、オンデマンド性を持たせた、ムダのない電子写真捺染方法を提供することである。
【課題を解決するための手段】
【０００６】
本発明は、以下のとおりである。
１）着色剤を分散させたトナー粒子からなるとともに、電子写真方式により捺染布に捺染するための電子写真捺染用トナーにおいて、前記着色剤が、下記一般式（１）で表される（ｉ）〜（ｖ）の染料のいずれか、又は下記一般式（２）で表わされる（ｖｉ）〜（ｘ）の染料のいずれかを含有することを特徴とする電子写真捺染用トナー。
一般式（１）
【０００７】
【化１】
0004624219.tif 000002
【０００８】
【表１】
0004624219.tif 000003
【０００９】
【化２】
0004624219.tif 000004
【００１０】
【表２】
0004624219.tif 000005
２）上記１に記載の電子写真捺染用トナーを、体積抵抗１０９Ω・ｃｍ以上の高抵抗低誘電率の担体液中に分散させてなることを特徴とする液体電子写真捺染用トナー。
３）前記染料の純度が８０〜１００％であることを特徴とする上記２に記載の液体電子写真捺染用トナー。
４）前記担体液が、沸点１００〜３５０℃の脂肪族飽和炭化水素であることを特徴とする上記２）または３）に記載の液体電子写真捺染用トナー。
５）前記トナーが、樹脂を含有してなり、前記樹脂の少なくとも一部がアルカリ可溶性樹脂または水溶性樹脂であることを特徴とする上記２）〜４）のいずれかに記載の液体電子写真捺染用トナー。
６）前記アルカリ可溶性または水溶性樹脂の酸価が０〜２０００ｍｇ／ＫＯＨであることを特徴とする上記５）に記載の液体電子写真捺染用トナー。
７）前記トナーのζ電位の絶対値が１０〜２００ｍＶであることを特徴とする上記２）〜６）のいずれかに記載の液体電子写真捺染用トナー。
８）前記トナー粒子の平均粒径が０．１〜５μｍであることを特徴とする上記２）〜７）のいずれかに記載の液体電子写真捺染用トナー。
９）静電潜像を感光体上に形成し、上記１）〜８）のいずれかに記載のトナーを用いてトナー像を現像後、転写ローラで圧力をかけ、前記トナー像を捺染布に転写させることを特徴とする電子写真捺染方法。
１０）静電潜像を感光体上に形成し、上記１）〜８）のいずれかに記載のトナーを用いてトナー像を現像後、前記トナー像を中間転写体に１次転写し、続いて１次転写したトナー像を捺染布に２次転写させることを特徴とする電子写真捺染方法。
１１）前記トナー像を中間転写体に１次転写した後、前記中間転写体に溶媒を吹きかけ、続いて２次転写を行うことを特徴とする上記１０）に記載の電子写真捺染方法。
１２）前記感光体にトナーを供給してトナー像を現像する現像ローラと、現像後の感光体上の過剰溶剤を除去するスクイズローラとを用いるとともに、前記感光体の線速に対して前記現像ローラの線速が１．２倍〜６倍であり、かつ前記スクイズローラの線速が１．２〜４倍であることを特徴とする上記９）〜１１）のいずれかに記載の電子写真捺染方法。
１３）前記感光体をタンデム型に配置し、ベルト上に貼りつけて移動する捺染布にトナー像を転写しフルカラー捺染することを特徴とする上記９）〜１２）のいずれかに記載の電子写真捺染方法。
【発明の効果】
【００１１】
上記１）のトナーにおいては、電子写真方式で着色剤として（ｉ）〜（ｘ）の染料のいずれかを含有するため、オンデマンド性に優れ帯電特性が良好で画像濃度の高い捺染が可能になる。
上記２）の液体電子写真捺染用トナー（以下、液体トナーということがある）においては、液体で現像を行うため上記１）の効果に加えて更に濃度、解像性、転写性において優れる。
上記３）の液体トナーにおいては、前記染料の純度が８０％以上であるため、高品質の画像を提供できる。
上記４）の液体トナーにおいては、担体液が、沸点１００〜３５０℃の脂肪族飽和炭化水素であるため、発色工程での問題がなく、高品質の画像を提供できる。
上記５）の液体トナーにおいては、樹脂の少なくとも一部がアルカリ可溶性樹脂または水溶性樹脂であるため風合の良好な高品質の画像を提供できる。
上記６）の液体トナーにおいては、アルカリ可溶性樹脂または水溶性樹脂の酸価が０〜２０００ｍｇ／ＫＯＨであるため高品質な画像を提供できる。
上記７）の液体トナーにおいては、ζ電位の絶対値が１０〜２００ｍＶであるため高品質の画像を提供できる。
上記８）の液体トナーにおいては、平均粒径が０．１〜５μｍであるため高品質の画像を提供できる。
上記９）の捺染方法においては、静電潜像を感光体上に形成し、前記のトナーを用いてトナー像を現像後、転写ローラで圧力をかけ、前記トナー像を捺染布に転写させるため、平滑性の悪い紙や布への転写性が良好である。
上記１０）の捺染方法においては、静電潜像を感光体上に形成し、前記のトナーを用いてトナー像を現像後、前記トナー像を中間転写体に１次転写し、続いて１次転写したトナー像を捺染布に２次転写させるため、平滑性の悪い紙や布への転写性が良好である。
上記１１）の捺染方法においては、トナー像を中間転写体に１次転写した後、前記中間転写体に溶媒を吹きかけ、続いて２次転写を行うため、上記１０）の効果に加えて更に転写性が良好である。
上記１２）の捺染方法においては、感光体にトナーを供給してトナー像を現像する現像ローラと、現像後の感光体上の過剰溶剤を除去するスクイズローラとを用いるとともに、前記感光体の線速に対して前記現像ローラの線速が１．２倍〜６倍であり、かつ前記スクイズローラの線速が１．２〜４倍であるため、高品質の画像が得られる。
上記１３）の捺染方法おいては、感光体をタンデム型に配置し、ベルト上に貼りつけて移動する捺染布にトナー像を転写しフルカラー捺染するため、高速で高画品質のフルカラー捺染が提供できる。
【発明を実施するための最良の形態】
【００１２】
本発明のトナーは、着色剤として下記（ｉ）〜（ｘ）の染料のいずれかを含有することを特徴としている。
一般式（１）
【００１３】
【化３】
0004624219.tif 000006
【００１４】
【表３】
0004624219.tif 000007
【００１５】
【化４】
0004624219.tif 000008
【００１６】
【表４】
0004624219.tif 000009
【００１７】
とくに本発明では、体積抵抗１０９Ω・ｃｍ以上高抵抗低誘電率の担体液中に、前記（ｉ）〜（ｘ）の染料のいずれかを分散させた液体トナーが、液体青色捺染トナーとして特に高品質の捺染が得られる。
綿、麻などのセルロース系天然繊維を捺染するには、繊維中の官能基と化学反応して共有結合により染着する反応性染料を用いるのが良好である。前記（ｉ）〜（ｘ）のいずれかの染料を用いることにより帯電特性、色特性、画像濃度、染着性において優れた性能が得られる。一般式（１）または（２）のトリアジン基と繊維との化学反応の一例は以下の式で表される。
【００１８】
【化５】
0004624219.tif 000010
【００１９】
一般の捺染インクでは版を用いて画像を作成するため、インクの電気的な特性は意味を持たないが、電子写真方式を利用する場合は、プラスあるいはマイナスの電気的な特性により像を形成しているため帯電特性は非常に重要である。一般式（１）または（２）の染料を用いることにより帯電特性が良好になる明確な理由は不明であるが、染料骨格と電子吸引基、電子供与基との微妙なバランスによるものと考えられる。
一般式（１）の具体例を以下の表５に示す。
【００２０】
【表５】
0004624219.tif 000011
なお、表５中の「染料Ａ」は前記の“染料（ｉ）”、「染料Ｂ」は前記の“染料（ｉｉ）”、「染料Ｅ」は前記の“染料（ｉｉｉ）”、「染料Ｆ」は前記の“染料（ｉｖ）”、「染料Ｇ」は前記の“染料（ｖ）”に相当している。また、表５中の「染料Ｃ」、「染料Ｄ」、「染料Ｈ」は参考例としてのものである。
【００２１】
一般式（２）の具体例を以下の表６に示す。
【００２２】
【表６】
0004624219.tif 000012
なお、表６中の「染料Ａ」は前記の“染料（ｖｉ）”、「染料Ｂ」は前記の“染料（ｖｉｉ）”、「染料Ｅ」は前記の“染料（ｖｉｉｉ）”、「染料Ｆ」は前記の“染料（ｉｘ）”、「染料Ｇ」は前記の“染料（ｘ）”に相当している。また、表６中の「染料Ｃ」、「染料Ｄ」、「染料Ｈ」は参考例としてのものである。
【００２３】
また、前記（ｉ）〜（ｘ）のいずれかの染料と一緒に他の青色染料を混合して使用することもできる。他の青色染料を使用する場合は全染料分の３０％以下が望ましい。
電子写真方式でフルカラー画像を形成する場合は、４原色の混合によるが各色が目標となる基準色に近い方が望ましい。印刷分野ではジャパンカラーがその目標基準の一つとして用いられるが、前記（ｉ）〜（ｘ）の染料はトナー化した場合この目標値に近く色再現性が良好となる。また前記（ｉ）〜（ｘ）の染料は着色力が高く、少ない着色剤量でも高濃度を出すことができる。
【００２４】
本発明で使用する前記（ｉ）〜（ｘ）のいずれかの染料は、純度が８０〜１００％であることが望ましい。なお、市販の粉体染料は、一般的に染料純度５０％程度で、食塩、芒硝が多量に入っている場合が多く、液の抵抗、帯電性に悪影響を与えるため、本発明でこれら染料を使用する場合は、純度８０〜１００％まで精製するか、初めから塩類含有量の少ない染料を用い、前記純度として用いることが望ましい。
【００２５】
前記担体液としては、高抵抗で低誘電率のものが良く、イソパラフィン系炭化水素、シリコーン系オイル等が良好である。イソパラフィン系炭化水素は、アイソパーＣ、アイソパーＥ、アイソパーＧ、アイソパーＨ、アイソパーＬ、アイソパーＭ、アイソパーＶ、ソルベッソ１００、ソルベッソ１５０、ソルベッソ２００、エクソール１００／１４０、エクソールＤ３０、エクソールＤ４０、エクソールＤ８０、エクソールＤ１１０、エクソールＤ１３０（以上エクソンモービル社製）（エクソン化学社製）などがあり、シリコーン系オイルとしては、ＫＦ９６    １〜１００００ｃｓｔ（信越シリコン社製）、ＳＨ２００、ＳＨ３４４（東レシリコン社製）、ＴＳＦ４５１（東芝シリコン社製）などがある。中でも脂肪族飽和炭化水素系の担体液が好ましい。
【００２６】
担体液の沸点は１００〜３５０℃が望ましい。１００℃未満であると転写前に溶媒が揮発しやすく転写性向上の効果が低減したり、臭気、安全性の点や、揮発溶剤蒸気が作業者にとって好ましくない。３５０℃を超えると、溶剤が揮発しにくく、発色工程で溶剤が除去できず発色特性に問題が生じる。３５０℃以下であれば、後工程の加熱、スチーミングの段階で蒸発させることができる。
【００２７】
本発明のトナーは、分散用としての樹脂を含有することが好ましい。
このような樹脂としては一般式
【００２８】
【化６】
0004624219.tif 000013
【００２９】
（式中、Ｒ１はＨまたはＣＨ３を、ｎは６〜２０の整数を表す）
であらわされるビニルモノマーＡと、
【００３０】
【化７】
0004624219.tif 000014
【００３１】
（式中、Ｒ２は炭素数が１〜４のアルキル基またはＨを表す）
で表わされるビニルモノマー、ビニルピリジン、ビニルピロリドン、エチレングリコールジメタクリレート、スチレン、ジビニルベンゼンおよびビニルトルエンより選ばれるモノマーＢの各一種もしくは数種との共重合体、グラフト共重合体があげられる。
また樹脂の一部として、アルカリ可溶性樹脂、水溶性樹脂を含有させると、発色、水洗工程でトナー中の樹脂が溶解し、布から脱離するため、風合の良好な捺染布が得られる。
発色水洗工程では、１００℃前後でスチーミング後、０．１〜２％程度のアルカリで処理する場合があり、アルカリ可溶性樹脂、水溶性樹脂を含有させないと、樹脂分が残り、風合を劣化させる原因となるが、アルカリ可溶性樹脂、水溶性樹脂を含有させることにより、発色水洗工程で樹脂が離脱し、風合の良好な捺染が得られる。
アルカリ可溶性樹脂または水溶性樹脂は、水溶性メラミン樹脂、水溶性ロジン変性樹脂、水溶性ポリエステル樹脂、水溶性アクリル樹脂、水溶性エポキシ樹脂、ポリビニルアルコール、ポリビニルピロリドン、ポリエチレンイミン、カルボキシメチルセルロース、アルギン酸ソーダ、コラーゲン、ゼラチン、デンプン、キトサン等がある。
市販されているものとしては、クラレ社製ポバール（ＰＶＡ）、イソバン（イソブチレン／マレイン酸樹脂）、ハリマ化成製ネオトール、ハリディプ（アルキッド樹脂、アクリル樹脂）、日本合成化学社製エコアティ（ＰＶＡ）、ナガセケムテックス社製デコナール（エポキシ樹脂）、日本純薬社製ジュリアー（アクリル樹脂）、カブセン（ポリエステル樹脂）などが挙げられる。
アルカリ可溶性樹脂または水溶性樹脂の酸価は、０〜２０００ｍｇ／ＫＯＨであることが望ましく、２０００ｍｇ／ＫＯＨより高いと現像特性が低下する。
アルカリ可溶性樹脂または水溶性樹脂は、樹脂全体に対し、１０〜８０質量％の割合で含有されているのが好ましい。
更に好ましくは４０〜７０質量％の割合である。アルカリ可溶性樹脂又は水溶性樹脂分が多いとトナーの帯電性が低下し、アルカリ可溶性樹脂又は水溶性樹脂分が少ないと風合が低下する。
【００３２】
乾式トナーの平均粒径は３〜２０μｍが望ましく、３μｍ未満ではチリが生じ、２０μｍを超えると色彩、解像性が悪くなる。
液体トナーの場合、ζ電位は１０〜２００ｍＶが良好である。ζ電位が１０ｍＶよりも低いとトナー粒子が凝集したり、電気泳動性が低下し地汚れしたり、濃度が低下する。またζ電位が２００ｍＶよりも高いと感光体付着量が低下し濃度が低下する場合がある。
液体トナーのトナー粒子の平均粒径は０．１〜５μｍが望ましく、０．１μｍ未満では、十分な濃度が得られない場合やニジミが発生しやすくなる場合があり、５μｍを超えると、色彩、解像性が悪くなる場合がある。
【００３３】
本発明の電子写真捺染方法は、静電潜像を感光体上に形成し、上述のトナーを用いてトナー像を現像後、転写ローラで圧力をかけ、前記トナー像を捺染布に転写させることを特徴としている。本発明の方法を実施するための装置としては、従来から公知の装置を適宜使用すればよい。
感光体上の静電潜像をトナー像に現像後、転写ローラで０．１〜３Ｋｇｆ／ｃｍ２の圧力をかけ転写した場合、平滑性の悪い転写紙や捺染の場合は転写性が向上し、高濃度の画像を形成できる。
また、本発明では、感光体上のトナー像を中間転写体に１次転写し、続いて１次転写したトナー像を捺染布に２次転写させてもよい。このような中間転写体を用いる場合も、前記のような転写ローラ条件を採用すれば、高い圧力がかけられるため転写性が向上する。しかし、中間転写体を用いる場合は、これを用いない場合よりも転写時の溶媒量が少なくなるため、捺染の場合は、２次転写前に中間転写体上に脂肪族炭化水素やシリコーンオイル等の溶媒を吹き付け転写に必要な溶媒量を確保することが望ましい。
吹き付け量は０．２０〜０．７０ｍｇ／ｃｍ２程度が良好である。
【００３４】
また、捺染の場合、画像濃度向上のためには現像付着量を上げたり、あるいは、現像後の感光体上の過剰溶剤を除去するスクイズローラ（リバースローラ）の溶剤スクイズ量を少なくすることにより、感光体上の現像液量を多くして捺染布への溶剤染込み量を増やすと効果がある。
【００３５】
図１は、本発明の電子写真捺染方法を説明するための電子写真装置の一例の模式図である。まず、帯電電圧付与部材１１により、感光体１２に電荷を与え、露光１３により非画像部の電荷を消去する。感光体１２はセレン感光体、有機感光体、アモルファスシリコン感光体が使用できる。感光体１２の表面電位は、４００Ｖ〜１６００Ｖの範囲が良好である。感光体１２の電荷の残っている潜像を、現像ローラ１４から供給される液体トナー１５により現像し、リバースローラ１６で過剰溶剤を除去し、転写電圧付与部材（転写チャージャー）１７によりトナーの電荷と逆電荷の電圧をかけ捺染布１８に転写させる。
現像ローラ１４は感光体１２と順方向に回転し、リバースローラ１６は逆方向に回転し、感光体１２に対する線速は現像ローラ１４が１．２倍〜６倍、リバースローラ１６が１．２倍〜４倍であるのが効果的である。
現像ローラ１４と感光体１２のギャップは５０〜２５０μｍ、リバースローラ１６のギャップは３０〜１５０μｍが良好である。転写電圧は５００〜４０００Ｖの範囲が良好である。
転写後の捺染布１８は、布分離部１９を経て感光体１２から分離される。また捺染布１８に転写されずに感光体１２に残ったトナーをクリーニングブレード２０、クリーニングローラ２１で除去後、感光体を除電する（２２）。
また、画像部の電荷を消去し非画像部の電荷を残す現像方式でも同様に画像形成できる。
【００３６】
図２は図１における転写電圧付与部材（転写チャージャー）１７を、転写電圧付与部材（ローラ方式）１７１に変更した図である。図２の形態は、転写チャージャー方式に比べ転写時に圧力を付与できるため、表面性の荒れた凹凸の大きい捺染布の場合でも転写性が良好である。転写圧は０．１〜３Ｋｇｆ／ｃｍ２が良好である。
【００３７】
図３は図２の装置に中間転写部材３１を追加した例である。図２の装置よりもさらに高い転写圧力を付与できるため、表面性の荒れた凹凸の大きい捺染布の場合でも転写性が良好である。１次転写圧は０．１〜３Ｋｇｆ／ｃｍ２、２次転写圧は０．１〜５Ｋｇｆ／ｃｍ２が良好である。ただし、中間転写部材３１への１次転写時にトナー中の溶媒成分が少なくなり、中間転写部材３１から捺染布への２次転写に必要な溶媒量が少なくなる場合があるため、２次転写前に中間転写部材３１に溶媒塗布噴霧装置３２から中間転写部材３１に溶媒を吹きかける工程を追加すると効果的である。
【００３８】
図４は感光体をタンデム型に配置し、ベルト上に貼りつけて移動する捺染布にトナー像を転写しフルカラー捺染する装置の一例を説明するための図である。イエロー（Ｙ）、マゼンタ（Ｍ）、シアン（Ｃ）、ブラック（ＢＫ）、グリーン（Ｇ）、レッド（Ｒ）感光体が、タンデムに配置されている。ベルト上に捺染布を貼りつけ、転写電圧付与部材（ローラ方式）１７１にによって、感光体上のトナー像を捺染布１８に転写していく。これによりフルカラー捺染が可能となる。なお図４において、符号４１は帯電電圧付与部材、４２は露光、４３は現像ローラ、４４はクリーニングローラである。なおこの形態においても、溶媒塗布噴霧装置４５から捺染布１８に溶媒を吹きかける工程を追加すると効果的である。
【００３９】
なお、乾式トナーは着色剤、樹脂、公知の帯電制御剤を混合し、ブスコニーダなどの混練機で混練後、粗粉砕、微粉砕し所定の粒径になるように粗粉、微粉をカットして得られる。
液体トナーは着色剤、樹脂、担体液、帯電制御剤をボールミル、キティーミル、ディスクミル、ピンミルなどの分散機に投入、分散、混練を行い濃縮トナーを調製し、これをさらに担体液中に分散させることにより得ることができる。
乾式トナーにおける着色剤、樹脂、帯電制御剤の濃度は、適宜決定すればよいが、例えば着色剤５〜１５質量％、樹脂８０〜９５質量％、帯電制御剤１〜１０質量％である。
また液体トナー（コンクトナー）の場合は、着色剤５〜１０質量％、樹脂５〜２０質量％、担体液７０〜９５質量％、帯電制御剤０．１〜１質量％である。
【実施例】
【００４０】
以下、本発明を実施例によりさらに説明するが、本発明は下記例に制限されるものではない。なお下記において％および部は特記しないかぎり質量基準である。
【００４１】
（実施例１）
表５の染料Ａ（純度５０％品）                                     ４０部
ラウリルメタアクリレート／メチルメタアクリルレート／メタクリル酸（８０／１０／１０）共重合体のアイソパーＨ２０％溶液                           １００部
ロジン変性フェノール樹脂（三井・デュポン）                       ６０部
水溶性樹脂 ポバール（ＰＶＡ）（クラレ）                          ５５部
アイソパーＨ                                                   １８０部
荷電制御剤（ナフテン酸ジルコニウム）                               ３部
をピンミルに入れて１０時間分散後、さらにアイソパーＨを３００部加え、１時間分散し、これを濃縮トナーとした。
この濃縮トナー１００ｇとアイソパーＨ１Ｌ（アイソパーＨを１リットル。１Ｌは１リットルを意味する。以下、同じ）を混合した液体トナーにより図１の装置で電子写真捺染を行った。
【００４２】
（実施例２）
表５の染料Ｂ （純度９０％品）                                        ４０部
スチレン・アクリル樹脂（Ｓｔ／アクリル＝６０／４０）（三菱レーヨン） ４０部
水溶性樹脂 カブセン（水溶性ポリエステル）（ナガセケムテックス）      ７５部
荷電制御剤（サリチル酸誘導体の金属錯体）                               ２部
をブスコニーダで混練、冷却後パルペライザーで粗粉砕しジェットミルで粉砕後分級し乾式トナーを得た。布を紙に張り付け、このトナーを用いリコー乾式プリンタＩｍａｇｉｏで捺染をおこなった。
【００４３】
（実施例３）
表５の染料Ｅ （純度８０％）                                      ７０部
エポキシ変性樹脂エピコート８０２（ジャパンエポキシレジン）       ２０部
水溶性樹脂 ハリディブ（水溶性アルキド樹脂）（ハリマ化成）        ７５部
ステアリルメタアクリレート／メチルメタアクリルレート／メタクリル酸（８０／１０／１０）共重合体のアイソパーＨ２０％溶液                         １００部
アイソパーＨ                                                   ２５０部
荷電制御剤（オクタン酸ジルコニウム）                               ５部
をボールミルに入れて２４時間分散後、さらにアイソパーＨを２５０部加え、１時間分散し、これを濃縮トナーとした。
この濃縮トナー１００ｇとアイソパーＨ１Ｌを混合した液体トナーにより図２の装置で電子写真捺染を行った。転写圧は２．５ｋｇｆ／ｃｍ２であった。
【００４４】
（実施例４）
実施例１の染料Ａ（純度５０％品）を純度９０％に精製して用いた以外は、実施例１と同一にして濃縮トナーを作成した。
この濃縮トナー１００ｇとアイソパーＨ１Ｌを混合した液体トナーにより図２の装置で電子写真捺染を行った。
【００４５】
（実施例５）
実施例３で使用したアイソパーＨをシリコーンオイル（ＫＦ−９６  ２ｃｓｔ）に変えた以外は全て実施例３と同様にして濃縮トナーを作成した。
この濃縮トナー１００ｇとシリコーンオイル（ＫＦ−９６  ２ｃｓｔ）１Ｌを混合した液体トナーにより図２の装置で電子写真捺染を行った。
【００４６】
（実施例６）
表５の染料Ｆ （純度９０％）                                      ５０部
ロジン変性フェノール樹脂（三井・デュポン）                         ５部
水溶性樹脂 カブセン（水溶性ポリエステル）（ナガセケムテックス）  ９５部
２エチルヘキシルメタアクリレート／メチルメタアクリルレート／メタクリル酸（８０／１０／１０）共重合体のアイソパーＨ２０％溶液                   １２０部
アイソパーＨ                                                   ２００部
荷電制御剤（ナフテン酸ジルコニウム）                               ２部
をバッチ式サンドミルに入れて１２時間分散後、さらにアイソパーＨを３５０部加え、１時間分散し、これを濃縮トナーとした。
この濃縮トナー１００ｇとアイソパーＭ１Ｌを混合した液体トナーにより図２の装置で電子写真捺染を行った。
【００４７】
（実施例７）
表５の染料Ｇ （純度８０％）                                       ４５部
ロジン変性フェノール樹脂（三井・デュポン）                        ９５部
水溶性樹脂 カブセン（水溶性ポリエステル）（ナガセケムテックス）     ５部
２エチルヘキシルメタアクリレート／メチルメタアクリルレート／メタクリル酸（８０／１０／１０）共重合体のアイソパーＨ２０％溶液                   １２０部
アイソパーＨ                                                   ２００部
荷電制御剤（ナフテン酸ジルコニウム）                               ２部
をバッチ式サンドミルに入れて１２時間分散後、さらにアイソパーＨを３５０部加え、１時間分散し、これを濃縮トナーとした。
この濃縮トナー１００ｇとエクソールＤ３０の１Ｌを混合した液体トナーにより図２の装置で電子写真捺染を行った。
【００４８】
（実施例８）
表６の染料Ａ（純度５０％品）                                     ７０部
ラウリルメタアクリレート／メチルメタアクリルレート／メタクリル酸（８０／１０／１０）共重合体のアイソパーＨ２０％溶液                           １００部
ロジン変性フェノール樹脂（三井・デュポン）                       ６０部
水溶性樹脂 ポバール（ＰＶＡ）（クラレ）                          ５５部
アイソパーＨ                                                   １８０部
荷電制御剤（ナフテン酸ジルコニウム）                               ３部
をピンミルに入れて１０時間分散後、さらにアイソパーＨを３００部加え、１時間分散し、これを濃縮トナーとした。
この濃縮トナー１００ｇとアイソパーＨ１Ｌを混合した液体トナーにより図１の装置で電子写真捺染を行った。
【００４９】
（実施例９）
表６の染料Ｂ （純度９０％品）                                          ３０部
スチレン・アクリル樹脂（Ｓｔ／アクリル＝６０／４０）（三菱レーヨン）   ４０部
水溶性樹脂 カブセン（水溶性ポリエステル）（ナガセケムテックス）        ７５部
荷電制御剤（サリチル酸誘導体の金属錯体）                                 ２部
をブスコニーダで混練、冷却後パルペライザーで粗粉砕しジェットミルで粉砕後分級し乾式トナーを得た。布を紙に張り付け、このトナーを用いリコー乾式プリンタＩｍａｇｉｏで捺染をおこなった。
【００５０】
（実施例１０）
表６の染料Ｅ （純度８０％）                                   ６３部
エポキシ変性樹脂エピコート８０２（ジャパンエポキシレジン）     ２０部
水溶性樹脂 ハリディブ（水溶性アルキド樹脂）（ハリマ化成）      ７５部
ステアリルメタアクリレート／メチルメタアクリルレート／メタクリル酸（８０／１０／１０）共重合体のアイソパーＨ２０％溶液                       １００部
アイソパーＨ                                                 ２５０部
荷電制御剤（オクタン酸ジルコニウム）                             ５部
をボールミルに入れて２４時間分散後、さらにアイソパーＨを２５０部加え、１時間分散し、これを濃縮トナーとした。
この濃縮トナー１００ｇとアイソパーＨ１Ｌを混合した液体トナーにより図２の装置で電子写真捺染を行った。転写圧は１．５ｋｇｆ／ｃｍ２であった。
【００５１】
（実施例１１）
実施例８の染料Ａ（純度５０％品）を純度９０％に精製して用いた以外は、実施例８と同一にして濃縮トナーを作成した。
この濃縮トナー１００ｇとアイソパーＨ１Ｌを混合した液体トナーにより図２の装置で電子写真捺染を行った。
【００５２】
（実施例１２）
実施例１０で使用したアイソパーＨをシリコーンオイル（ＫＦ−９６  ２ｃｓｔ）に変えた以外は全て実施例１０と同様にして濃縮トナーを作成した。
この濃縮トナー１００ｇとシリコーンオイル（ＫＦ−９６  ２ｃｓｔ）１Ｌを混合した液体トナーにより図２の装置で電子写真捺染を行った。
【００５３】
（実施例１３）
表６の染料Ｆ （純度９０％）                                        ４８部
ロジン変性フェノール樹脂（三井・デュポン）                           ５部
水溶性樹脂 カブセン（水溶性ポリエステル）（ナガセケムテックス）    ９５部
２エチルヘキシルメタアクリレート／メチルメタアクリルレート／メタクリル酸（８０／１０／１０）共重合体のアイソパーＨ２０％溶液                       １２０部
アイソパーＨ                                                     ２００部
荷電制御剤（ナフテン酸ジルコニウム）                                 ２部
をバッチ式サンドミルに入れて１２時間分散後、さらにアイソパーＨを３５０部加え、１時間分散し、これを濃縮トナーとした。
この濃縮トナー１００ｇとアイソパーＭ１Ｌを混合した液体トナーにより図２の装置で電子写真捺染を行った。
【００５４】
（実施例１４）
表６の染料Ｇ （純度８０％）                                      ５２部
ロジン変性フェノール樹脂（三井・デュポン）                       ９５部
水溶性樹脂 カブセン（水溶性ポリエステル）（ナガセケムテックス）    ５部
２エチルヘキシルメタアクリレート／メチルメタアクリルレート／メタクリル酸（８０／１０／１０）共重合体のアイソパーＨ２０％溶液                   １２０部
アイソパーＨ                                                   ２００部
荷電制御剤（ナフテン酸ジルコニウム）                               ２部
をバッチ式サンドミルに入れて１２時間分散後、さらにアイソパーＨを３５０部加え、１時間分散し、これを濃縮トナーとした。
この濃縮トナー１００ｇとエクソールＤ３０の１Ｌを混合した液体トナーにより図２の装置で電子写真捺染を行った。
【００５５】
転写布は全て綿布を用いた。
実施例１〜１４の捺染布にケイ酸ソーダ（４５〜４８°ボーメ）を塗布後、２０時間放置して水洗し、アニオン系界面活性剤２ｇ／ｌにより８０℃で５分処理を行い捺染サンプルを作成し、各種特性を調べた。その結果を表７および８に示す。
また、チャージ転写（転写圧０．１Ｋｇｆ／ｃｍ２以下）の図１の装置、中間転写体を取り付けた図３の装置で実施例３のトナーを用いて捺染を行った実施例１５、１６、更に２次転写前にアイソパーＨを０．３ｍｇ／ｃｍ２以上吹きかけた実施例１７、またチャージ転写（転写圧０．１Ｋｇｆ／ｃｍ２以下）の図１の装置、中間転写体を取り付けた図３の装置で実施例１０のトナーを用いて捺染を行った実施例１８、１９、更に２次転写前にアイソパーＨを０．３ｍｇ／ｃｍ２以上吹きかけた実施例２０を先の実施例と同様に評価した。
【００５６】
（比較例１）
実施例１の染料をリアクティブブルー９、純度５０％にした以外は実施例１と同様にして捺染を行った。
【００５７】
（比較例２）
実施例３の染料をリアクティブブルー２０、純度５０％にした以外は実施例３と同様にして捺染を行った。
【００５８】
（比較例３）
実施例８の染料をリアクティブブルー９、純度５０％にした以外は実施例８と同様にして捺染を行った。
【００５９】
（比較例４）
実施例１０の染料をリアクティブブルー２０、純度５０％にした以外は実施例１０と同様にして捺染を行った。
比較例１〜４も実施例と同様の後処理を行い評価した。
【００６０】
【表７】
0004624219.tif 000015
【００６１】
【表８】
0004624219.tif 000016
【００６２】
表７および８において：
画像濃度はＸ−Ｒｉｔｅにより測定した。
地汚れは地汚れ段階見本布により調べた。５：最良、１：最悪。
風合は風合段階見本布により調べた。５：布のみと同程度の柔らかさ、４：柔らかい、３：中程度、２：やや硬い、１：硬い。
平均粒径は島津製作所ＳＡ−ＣＰ３により調べた。
ζ電位は大塚電子ＥＬＳ−８０００を用いて測定した。
解像性は、段階見本により調べた。５：最良、１：最悪。
転写率はテープ剥離法による濃度から算出した。
転写率＝（転写前感光体上濃度−転写後感光体残濃度）／（転写前感光体上濃度）×１００％
帯電制御率は電着法により算出した。
ΔＥはＸ−Ｒｉｔｅによりジャパンカラーとの色差を算出した。
【００６３】
表７および８の結果より明らかなとおり、本発明のトナーを用いるにより、帯電制御率、転写率、布濃度が高く、高解像な捺染布が得られた。
実施例４および１１は染料純度を上げているため更に濃度が高い。実施例５および１２は分散媒に脂肪族炭化水素以外の溶媒を使用しているため、実施例４および１１に比べて分散性がやや悪い。実施例６および１３は水溶性樹脂量が多いため濃度がやや低い。実施例７および１４は水溶性樹脂量が少ないため風合がやや低い。
実施例１７および２０は二次転写前に中間転写ローラ上の画像にアイソパーＨを吹きつけているため転写率が上がり画像濃度が向上した。
比較例のトナーは帯電制御性が悪くトナーとしての機能が出せなかった。
【００６４】
本発明によれば、帯電特性、分散性が良好で、色特性が優れ画像濃度が高い電子写真捺染用トナーを提供することができる。また本発明によれば、当該電子写真捺染用トナーを用い、捺染の作業性を大幅に効率化し、オンデマンド性を持たせた、ムダのない電子写真捺染方法を提供することができる。
【図面の簡単な説明】
【００６５】
【図１】本発明の電子写真捺染方法を説明するための電子写真装置の一例の模式図である。
【図２】本発明の電子写真捺染方法の別の形態を説明するための電子写真装置の一例の模式図である。
【図３】本発明の電子写真捺染方法の別の形態を説明するための電子写真装置の一例の模式図である。
【図４】感光体をタンデム型に配置した電子写真装置の一例の模式図である。
【符号の説明】
【００６６】
１１    帯電電圧付与部材
１２    感光体
１４，４３    現像ローラ
１５    液体トナー
１６    リバースローラ
１７    転写電圧付与部材（転写チャージャー）
１７１  転写電圧付与部材（ローラ方式）
１８    捺染布
３１    中間転写部材
【図１】
0004624219.tif 000021
【図２】
0004624219.tif 000022
【図３】
0004624219.tif 000023
【図４】
0004624219.tif 000024